(57)【要約】【課題】高いストレッチ性と回復性およびソフトでかさ高のある風合いをもち、かつ、これを加工通過性よく効率よく製造する先染め糸およびその製造方法を提供する。【解決手段】ポリトリメチレンテレフタレートを主体とするポリエステルマルチフィラメントの先染め糸であって、該先染め糸は撚り係数（Ｋ）が７００〜９０００の撚りがかかつており、かつ伸縮伸長率が２０％以上、伸縮弾性率が７０％以上であることを特徴とする先染め糸。  ただし、撚り係数（Ｋ）＝Ｔ×（ＤＴ）1/2で、  Ｔ：撚り数（回／ｍ）、ＤＴ：糸の総繊度（デシテックス）を示す。【選択図】なし【特許請求の範囲】
【請求項１】
ポリトリメチレンテレフタレートを主体とするポリエステルマルチフィラメントの先染め糸であって、該先染め糸は撚り係数（Ｋ）が７００〜９０００の撚りがかかつており、かつ伸縮伸長率が２０％以上、伸縮弾性率が７０％以上であることを特徴とする先染め糸。
ただし、撚り係数（Ｋ）＝Ｔ×（ＤＴ）1/2で、
Ｔ：撚り数（回／ｍ）、ＤＴ：糸の総繊度（デシテックス）を示す。
【請求項２】
前記先染め糸が、一方がポリトリメチレンテレフタレートを主体とするポリエステル成分（Ａ）で、他方がポリエチレンテレフタレートを主体とするポリエステル成分（Ｂ）であるポリエステル系重合体を繊維長さ方向に沿ってサイドバイサイド型あるいは芯鞘型に複合した複合繊維のマルチフィラメントであることを特徴とする請求項１に記載の先染め糸。
【請求項３】
ポリトリメチレンテレフタレートを主体とするポリエステル成分（Ａ）の複合比率が３０〜７０重量％であることを特徴とする請求項２に記載の先染め糸。
【請求項４】
ポリトリメチレンテレフタレートを主体とするポリエステル系重合体を溶融紡糸し、延伸し、次いで撚り係数が７００〜９０００の撚りをかけ、これを撚り止めセツトすることなく、カセに巻き上げ、かかる状態で７０℃以上の湿熱で処理し、引き続き１１０℃〜１４０℃の温度で分散染料で染色し、乾燥して仕上げることを特徴とする先染め糸の製造方法。
【請求項５】
前記先染め糸が、一方がポリトリメチレンテレフタレートを主体とするポリエステル成分（Ａ）で、他方がポリエチレンテレフタレートを主体とするポリエステル成分（Ｂ）であるポリエステル系重合体を同一の口金より溶融紡糸し、繊維長さ方向に沿ってサイドバイサイド型あるいは芯鞘型に複合した複合繊維のマルチフィラメントであることを特徴とする請求項４に記載の先染め糸の製造方法。
【請求項６】
ポリトリメチレンテレフタレートを主体とするポリエステル成分（Ａ）の複合比率が３０〜７０重量％であることを特徴とする請求項５に記載の先染め糸の製造方法。
【発明の詳細な説明】
【技術分野】
【０００１】
本発明は先染め糸およびその製造方法に関するものである。
【背景技術】
【０００２】
ポリエステル、いわゆるポリエチレンテレフタレート（以下、ＰＥＴと略称する）は、機械的特性をはじめ様々な優れた特性を有しているため、幅広く展開されている。また、近年のストレッチブームによりポリエステル系加工糸の織物、編み物にもより優れたストレッチ性を付与することが望まれている。
【０００３】
一方、これらの加工糸の先染め（糸染め）商品は種々の色糸を用いて格子柄やジャガード柄に製織して、仕上げたものは極めて高級感に溢れ、付加価値の高いものである。
【０００４】
しかしながら、これらＰＥＴ繊維（単独成分）の加工糸は染色自体は可能であるが、もともと捲縮発現性が弱く、スポーツやインナーウェア、ユニフォオーム衣料などの極めてストレッチ性が求められる分野においては、不十分である。また、ポリマーの剛性が高く、カサカサした、硬い風合いが問題である
さらに、ＰＥＴ繊維にポリウレタン繊維などの弾性糸を混用した加工糸では、ポリウレタン繊維の染色での染色堅牢性が劣ること、ドレープ性に欠けること、高価であることなどの理由から、用途は大幅に制約される。
【０００５】
一方、ＰＥＴ成分同士のサイドバイサイド型複合繊維が種々提案されている。例えば、固有粘度差あるいは極限粘度差を有するＰＥＴのサイドバイサイド複合糸が提案され（例えば、特許文献１、２参照）、非共重合ＰＥＴとそれより高収縮性の共重合ＰＥＴのサイドバイサイド複合糸が提案されている（例えば、特許文献３参照）。このようなサイドバイサイド型複合繊維を用いれば、ある程度のストレッチ性のある糸を得ることはできるが、織物にした際のストレッチ性が不充分となり、満足なストレッチ性織物が得られにくいという問題があった。これは、サイドバイサイド型複合糸は織物拘束中での捲縮発現能力が低い、あるいは捲縮が外力によりヘタリ易いためである。
【０００６】
さらに、近年、ポリトリメチレンテレフタレート（以下、ＰＴＴと略称する）の単独成分の延伸糸あるいはＰＴＴ同士の異なる固有粘度をサイドバイサイドに張り合わせた原糸が提案されており、ＰＴＴはＰＥＴに比べて、ポリマー構造上、炭素数が多く、そのため融点および剛性が低い理由から、ソフトな風合いが特徴である。しかしながら、かかる原糸の先染め方法は従来知られているチーズ染色、すなわち、芯管の口径を替えることなく、そのまま染色する方法では糸が緊張状態で染色熱で固定されるので、捲縮は殆ど発現されない。
【０００７】
また、染色の前に糸の状態で予めオーバーフィードをかけて熱処理し、捲縮加工をする方法が提案されている（例えば、特許文献４参照）。しかしながら、この方法は確かにある程度の捲縮発現はされるが、糸を走行させながら連続的に処理できるものの、装置の機構上、熱処理時間が１秒以下で、極めて短いこと、オーバーフィードがせいぜい１０〜２０％しか採れないこと、ヒーターが乾熱なので、染色熱（湿熱）に比べて熱量が弱いことから、捲縮発現に限界があり、ストレッチ性は、まだ十分に発揮されていない。さらにはかかる方法は一本、一本の糸の処理であり、時間がかかり、加工効率が低く、加工コストが高いという問題がある。
【０００８】
かかる問題に対し、通常のカセの状態でカセ染めする方法ではフリーな状態で捲縮が発現するので、良好なストレッチ性は得られるものの、染色の取り扱い中で原糸のマルチフィラメントが相互に絡まり合い、糸がとれず、コーンアップできないので、加工通過性が悪くこの方法も適用することができない。
【０００９】
以上のように、高い捲縮特性があり、優れたストレッチ性を持ち、かつ加工通過性に優れたソフトな風合いが特徴である先染め糸およびこれを効率よく製造する方法は見当らないものであった。
【特許文献１】特公昭４４−２５０４号公報
【特許文献２】特開平４−３０８２７１号公報
【特許文献３】特開平５−２９５６３４号公報
【特許文献４】特開２００３−０２０５３０号公報
【発明の開示】
【発明が解決しようとする課題】
【００１０】
本発明の目的は、上記従来技術の問題点を解消せんとするものであり、極めて高いストレッチ性と回復性およびソフトでかさ高のある風合いをもち、かつ、これを加工通過性よく効率よく製造することができる先染め糸およびその製造方法を提供することにある。
【課題を解決するための手段】
【００１１】
本発明は、上記の目的を達成するため、以下の構成を採用する。すなわち、
（１）ポリトリメチレンテレフタレートを主体とするポリエステルマルチフィラメントの先染め糸であって、該先染め糸は撚り係数（Ｋ）が７００〜９０００の撚りがかかつており、かつ伸縮伸長率が２０％以上、伸縮弾性率が７０％以上であることを特徴とする先染め糸。
【００１２】
ただし、撚り係数（Ｋ）＝Ｔ×（ＤＴ）1/2で、
Ｔ：撚り数（回／ｍ）、ＤＴ：糸の総繊度（デシテックス）を示す。
【００１３】
（２）前記先染め糸が、一方がポリトリメチレンテレフタレートを主体とするポリエステル成分（Ａ）で、他方がポリエチレンテレフタレートを主体とするポリエステル成分（Ｂ）であるポリエステル系重合体を繊維長さ方向に沿ってサイドバイサイド型あるいは芯鞘型に複合した複合繊維のマルチフィラメントであることを特徴とする前記（１）に記載の先染め糸。
【００１４】
（３）ポリトリメチレンテレフタレートを主体とするポリエステル成分（Ａ）の複合比率が３０〜７０重量％であることを特徴とする前記（２に記載の先染め糸。
【００１５】
（４）ポリトリメチレンテレフタレートを主体とするポリエステル系重合体を溶融紡糸し、延伸し、次いで撚り係数が７００〜９０００の撚りをかけ、これを撚り止めセツトすることなく、カセに巻き上げ、かかる状態で７０℃以上の湿熱で処理し、引き続き１１０℃〜１４０℃の温度で分散染料で染色し、乾燥して仕上げることを特徴とする先染め糸の製造方法。
【００１６】
（５）前記先染め糸が、一方がポリトリメチレンテレフタレートを主体とするポリエステル成分（Ａ）で、他方がポリエチレンテレフタレートを主体とするポリエステル成分（Ｂ）であるポリエステル系重合体を同一の口金より溶融紡糸し、繊維長さ方向に沿ってサイドバイサイド型あるいは芯鞘型に複合した複合繊維のマルチフィラメントであることを特徴とする前記（４）に記載の先染め糸の製造方法。
【００１７】
（６）ポリトリメチレンテレフタレートを主体とするポリエステル成分（Ａ）の複合比率が３０〜７０重量％であることを特徴とする前記（５）に記載の先染め糸の製造方法。
【発明の効果】
【００１８】
本発明は極めて高いストレッチ性と回復性およびソフトでかさ高のある風合いをもち、かつ、これを加工過性よく効率よく製造する先染め糸およびその製造方法を提供することができる。
【発明を実施するための最良の形態】
【００１９】
本発明におけるＰＴＴを主体とするポリエステルとしては、テレフタル酸を主たる酸成分とし、１，３−プロパンジオールを主たるグリコール成分として得られるポリエステルである。ただし、２０モル％以下、より好ましくは１０モル％以下の割合で他のエステル結合の形成が可能な共重合成分を含むものであってもよい。共重合可能な化合物としては、例えばイソフタル酸、コハク酸、シクロヘキサンジカルボン酸、アジピン酸、ダイマ酸、セバシン酸、５−ナトリウムスルホイソフタル酸などのジカルボン酸類、エチレングリコール、ジエチレングリコール、ブタンジオール、ネオペンチルグリコール、シクロヘキサンジメタノール、ポリエチレングリコール、ポリプロピレングリコールなどのジオール類を挙げることができるが、これらに限定されるものではない。また、必要に応じて、艶消し剤となる二酸化チタン、滑剤としてのシリカやアルミナの微粒子、抗酸化剤としてヒンダードフェノール誘導体、着色顔料などを添加してもよい。
【００２０】
本発明では本発明の最大の特徴であるストレッチ性を最大に発現させるには上記ＰＴＴのホモポリマー（ＰＴＴ１００％）では仮撚り加工糸がよい。また、ＰＴＴ同士の固有粘度の異なるものを張り合わせたＰＴＴ１００％の延伸糸等が好ましい。
【００２１】
さらに好ましくは、一方がＰＴＴを主体とするポリエステル成分（Ａ）で、他方がＰＥＴを主体とするポリエステル成分（Ｂ）である２種類のポリエステル系重合体を繊維長さ方向に沿ってサイドバイサイド型に貼り合わせた複合繊維のマルチフィラメントが捲縮発現後の伸縮率および伸縮弾性率が極めて高くでき、かつ高収縮成分であるＰＴＴとの界面接着性が良好で、製糸性が安定していること、および力学的特性、化学的特性および原料価格を考慮することからＰＴＴに低収縮成分（低粘度成分）であるＰＥＴを複合したものがよい。
【００２２】
ＰＥＴとしては、テレフタル酸を主たる酸成分とし、エチレングリコールを主たるグリコ−ル成分として得られるポリエステルが好ましい。ただし、他のエステル結合を形成可能な共重合成分が２０モル％以下の割合で含まれるものも好ましく、１０モル％以下の割合で含まれるものはより好ましい。共重合可能な化合物として、たとえばスルフォン酸、ナトリウムスルフォン酸、硫酸、硫酸エステル、硫酸ジエチル、硫酸エチル、脂肪族スルフォン酸、エタンスルフォン酸、クロロベンゼンスルフォン酸、脂環式スルフォン酸、イソフタル酸、セバシン酸、アゼライン酸、ダイマー酸、アジピン酸、シュウ酸、デカンジカルボン酸などのジカルボン酸、ｐ−ヒドロキシ安息香酸、ε−カプロラクトンなどのヒドロキシカルボン酸などのジカルボン酸類、トリエチレングリコール、ポリエチレングリコール、プロパンジオール、ブタンジオール、ペンタンジオール、ハイドロキノン、ビスフェノールＡなどのジオール類が好ましく使用される。
【００２３】
また、必要に応じて、艶消し剤となる二酸化チタン、滑剤としてのシリカやアルミナの微粒子、抗酸化剤としてヒンダードフェノール誘導体、着色顔料などを添加してもよい。
【００２４】
また、ポリトリメチレンテレフタレートを主体とするポリエステル成分（Ａ）の複合比率が先染め糸中３０〜７０重量％であることが好ましい。すなわち、高収縮成分と低収縮成分の複合比率は製糸性および繊維長さ方向のコイルの寸法均質性の点で、高収縮成分：低収縮成分＝７０：３０〜３０：７０（重量％）の範囲が好ましく、６５：３５〜４５：５５の範囲がより好ましい。
【００２５】
本発明に用いるサイドバイサイド型複合繊維の断面形状は、丸断面、三角断面、マルチローバル断面、偏平断面、ダルマ型断面、Ｘ型断面その他の異形断面であってもよいが、捲縮発現性、捲縮の均一性から、偏平断面で特にキノコ型あるいはダルマ型断面の形状のものが好ましい。他には丸断面の半円状サイドバイサイドや軽量、保温を狙った中空サイドバイサイド、ドライ風合いを狙った三角断面サイドバイサイド等が好ましく用いられる。
【００２６】
また、芯鞘型複合繊維は捲縮発現性から芯がＰＴＴ、鞘がＰＥＴが好ましく、さらに芯が偏心している偏心芯鞘型複合繊維が好ましい。かかる断面形状としては、丸断面、三角断面、マルチローバル断面、偏平断面、ダルマ型断面等の断面であってもよいが、捲縮発現性、捲縮の均一性から、偏平断面あるいは丸断面が好ましい。
【００２７】
また、マルチフィラメント原糸の総繊度は限定するものではないが、２２〜３３０ｄｔｅｘが好ましく、より好ましくは４０〜１６５ｄｔｅｘが好ましい。２２ｄｔｅｘ以上とすることで、捲縮によるストレッチ性の実効を得ることができ、また３３０ｄｔｅｘ以下とすることによりシボ感を抑えることができる。また、この範囲の繊度は細繊度糸のため、高級感に優れ、織物、編み物の何れの形態も適用できる。特に編み物は２２〜８４ｄｔｅｘのものは経編み、丸編みに好ましく、織物はついて５６〜１６５ｄｔｅｘのものが繊細な風合いとストレツチ性があるので、特に好ましい。
【００２８】
マルチフィラメント原糸の単繊維繊度は、１．１〜１０ｄｔｅｘが好ましく、より好ましくは１．１〜６ｄｔｅｘのものがシボ感がなく、かつストレッチ性のバランスがよく、好ましい範囲である。
【００２９】
本発明のマルチフィラメント原糸は延伸糸あるいはこれの仮撚り糸が適用できる。延伸糸はそまそのまま使用することにより、優れたストレッチ性が得られ、一方、仮撚り糸では１ヒーター、２ヒーターとも延伸糸よりさらに大きなストレッチ性が得られる。
【００３０】
本発明での先染め糸は該糸に撚り係数（Ｋ）が７００〜９０００の撚りがかかつているものである。ただし、撚り係数（Ｋ）＝Ｔ×（ＤＴ）1/2  で、Ｔ：撚り数（回／ｍ）、ＤＴ：糸の総繊度（デシテックス）を示す。
【００３１】
撚り係数が７００未満のものは撚りが殆んどないために、捲縮発現性はあるが、先染め後に糸がからんで巻き返し（リワインド）ができないため加工通過性がよくない。また、撚り係数が９０００を越えるものは撚りが強く、捲縮発現性が低くなること、ハードな風合いとなりソフトな風合いが得られないこと、ビリツキ、スナールと呼ばれる撚りの反転があること、また、この反転を防止するため、撚り止めセットするが、このセツトで捲縮発現性が抑えられてしまうことで、いずれも好ましくない。撚り係数（Ｋ）が７００〜９０００のものはかかる問題がなく、捲縮発現性、ソフト風合い、巻き返し加工通過性、撚り止めセツトが不要であり、品質、加工通過性ともいずれも極めて好ましいものである。
【００３２】
本発明での先染め糸は上述したＰＴＴを用いたマルチフィラメントで伸縮伸長率が２０％以上で、かつ伸縮弾性率が７０％以上のものである。捲縮伸長率が２０％に満たないものはストレツチ伸長性が不足し、また、伸縮弾性率が７０％に満たないものはストレツチ回復性が不足し、いずれも、好ましくない。
【００３３】
本発明では伸縮伸長率は最大１５０％程度まで、伸縮弾性率は最大９８％程度まで、発揮できるものである。
【００３４】
なお、本発明でいう伸縮伸長率および伸縮弾性率とはＪＩＳ−１０１３  Ｃ法で定めた測定方法で求めたものである。
【００３５】
次に本発明の製造方法について述べる。
上述したように、ＰＴＴを主体とするポリエステル系重合体を溶融紡糸し、延伸する。例えば、紡糸温度は２８５〜３２０℃で、紡糸速度は通常の未延伸糸を作るように９００〜１６００ｍ／分の間で行い、これを延伸倍率２．５〜４．０倍で延伸することによって得られる。
【００３６】
ＰＴＴ単独糸の場合はＰＴＴのポリマー固有粘度（ＩＶ）は０．６〜１．５０程度のものを用いて紡糸し、これを１８０〜２１０℃で仮撚り加工すると高いストレッチ性が得られるので、好ましい。固有粘度（ＩＶ値）は、常法によりオルソクロロフォノール中２５℃で測定したものである。
【００３７】
仮撚り加工条件としては、仮撚加工温度が１５０℃以上２１０℃以下で、仮撚加工機としては、ピン仮撚加工機が、仮撚数は、糸繊度などによって異なるので、特に限定することはないが、高い捲縮性を得ることから、５６ｄｔｅｘでは３０００〜４０００回／ｍ程度の撚りで、加工速度５０〜１５０ｍ／分、が高捲縮が得られることから好ましい。
【００３８】
また、本発明においては、ＰＴＴ／ＰＴＴ同士のサイドバイサイド型のバイメタルの複合繊維であってもよい。ＰＴＴ／ＰＴＴ同士のバイメタルの場合はＰＴＴのポリマー固有粘度（ＩＶ）は０．５〜１．５０の高ＩＶのものと０．５〜０．７の低ＩＶのものとを張り合わせた延伸糸が高いストレッチ性が得られるので好ましい。
【００３９】
さらに好ましくはＰＴＴ／ＰＥＴのバイメタルにしてＰＴＴのポリマー固有粘度（ＩＶ）が１．５０〜１．２０の高ＩＶのものと、ＰＥＴのポリマー固有粘度（ＩＶ）が０．５〜０．７の低ＩＶのものとを張り合わせた延伸糸が極めて高いストレッチ性が得られるので、最も好ましい。この場合は延伸糸がそのままで使えて、高いストレッチ性が得られるので、効率良く製造ができる。
【００４０】
次いで、かかる延伸糸あるいは仮撚糸を、撚り係数（Ｋ）が７００〜９０００の範囲で撚りをかける。例えば平均的な総繊度の８４ｄｔｅｘでは７６〜９７８回／ｍの撚りをかける。撚糸機としては特に限定することなく、通常のダウンツイスターやダブルツイスターが適用できる。なお、撚りムラを防ぐため、撚糸時に各錘の加工張力を一定に合わせるように管理することがよい。該加工張力としては１本の糸あたり、糸繊度の１／８〜１／１２の張力（ｇ／本）に制御することが糸切れがなく、また、均一性から好ましい。
撚糸後は撚り止めセツトすることなく、カセに巻き取る。カセの巻き取り量としては１カセあたり５００〜１５００ｇにすることが、捲縮発現の均一性と染色後のリワインド性から好ましい巻き取り量である。
【００４１】
次いで、このカセを７０℃以上の湿熱（スチームあるいは熱水）で処理する。熱処理温度は９５〜１３０℃で処理することにより大きな捲縮が発現するので好ましい。処理時間は捲縮の均一性を得ることから、２０〜６０分が好ましい。処理機としてはフリーな状態でバツチ処理するスチーム処理機（通常の高圧スチーム釜など）あるいは染色と同時に処理するパッケージ染色機を用いることが好ましい。
【００４２】
次いで、この状態で引き続き１１０℃〜１４０℃で分散染料で染色する。染色温度はＰＴＴはＰＥＴ対比、染色性が良好なので、淡色は１１０℃〜１３０℃で、濃色は１２０℃〜１４０℃で染色することが好ましい。次いで、常法で水洗、還元洗浄、水洗し、仕上げ油剤をつけて排液して乾燥する。乾燥は乾熱で７０〜１３０℃で行い、その後芯管にコーン状態にリワインド（巻き返し）して先染め糸製品とする。
【００４３】
本発明での先染め糸は上述したＰＴＴを用いたマルチフィラメントで伸縮伸長率が２０％以上であり、かつ伸縮弾性率が７０％以上のものである。伸縮伸長率が２０％以上で伸縮弾性率は７０％以上であれば編織物を形成したとき、良好なストレッチ性と回復性および形態安定性を得ることができ、ストレッチ素材として好適である。特にスポーツ衣料、インナーウェア、ユニフォーム衣料などで、編織物がストレッチに十分に追従し、着用快適性に優れ、また、肘、膝部分のワライの発生も抑えることができる。
【００４４】
一方、加工糸の伸縮伸長率が２０％未満のものは高いストレッチが得られないこと、また、伸縮弾性率が７０％未満のものは回復性が劣り、肘、膝部分のワライの発生があり、いずれも好ましくない。
【００４５】
このように、本発明は極めて高いストレッチ性と回復性およびソフトでかさ高のある風合いをもち、かつ、これを加工通過性よく効率よく製造する先染め糸およびその製造方法を可能にした。
【実施例】
【００４６】
実施例に用いた評価は次の方法で評価した。
（１）先染め糸の伸縮伸長率
ＪＩＳ−Ｌ１０１３  Ｃ法で評価した。値が大なる程、伸長性に優れ良好。
（２）先染め糸の伸縮弾性率
ＪＩＳ−Ｌ１０１３  Ｃ法で評価した。値が大なる程、回復性に優れ良好。
（３）先染め糸の風合い
先染め糸をヨコ緯糸に用い織物にして、この織物の風合いをソフト感、かさ高感の
風合いを１０人の風合い判定者で次のように４段階に官能判定した。
【００４７】
なお、経糸は５６ｄｔｅｘ、２４フィラメントのポリエステル原糸を使用、精練し、
評価した。
【００４８】
◎  ：ソフトでかさ高であり、極めて良好
○  ：良好
△  ：ソフトでかさがなく、  やや不良
×  ：不良
（４）加工通過性
カセで染色した後のリワインド性（巻き返し）を次の判定で加工通過性を評価した。
【００４９】
◎  ：糸のもつれが全くなく、リワインド性が極めて良好
○  ：良好
△  ：糸のもつれがややあり、リワインド性がやや不良
×  ：不良
（実施例１）
（１）原糸
（製糸）
固有粘度（ＩＶ）が１．３８のホモＰＴＴと固有粘度（ＩＶ）が０．５９のホモＰＥＴをそれぞれ別々に溶融し、紡糸温度２７４℃で３６孔の複合紡糸扁平口金から複合比（重量％）５０：５０で吐出し、紡糸速度１３８０ｍ／分で引取り、２７６ｄｔｅｘ、３６フィラメントのサイドバイサイド型複合構造未延伸糸、扁平キノコ型断面糸を得た。さらにホットロール−熱板系延伸機（接糸長：２０ｃｍ、表面粗度：３Ｓ）を用い、ホットロール温度７５℃、熱板温度１７０℃、延伸倍率３．２倍で延伸し、次いで一旦引き取ることなく、連続して０．９倍でリラックスして巻き取り、８４ｄｔｅｘ、３６フィラメントの延伸糸を得た。延伸糸は扁平キノコ型断面糸で強度：４．３ｃＮ／ｄｔｅｘ、伸度：３２％であつた。
（２）先染め加工
(1)撚糸
上記延伸糸を次の条件で撚糸した。
【００５０】
撚糸数      ：８００回／ｍ（撚り係数：７３４４）
撚糸速度    ：２５０ｍ／分
撚糸張力    ：７．５ｇ／本
撚糸機      ：ダブルイツスター３０３型（村田製作所（株）製）
(2)カセ取り
次いでこの撚糸した延伸糸を直径：３００ｍｍのカセに、１カセあたり１ｋｇを巻いた。  巻いたカセは常法に従って、ヒビロ糸で止めて取り扱いしやすい形状にした。
【００５１】
(3)熱水処理
かかるカセを通常の高圧スチーム処理機で昇温時間４０分で、１２０℃×３０分間、湿熱処理を行った。
【００５２】
(4)染色
次いでこれを黒の分散染料を用いて昇温時間４５分で、１３０℃×４０分間  染色した。  染色後は常法に従って、湯洗い、水洗、還元洗浄（８５℃×２０分）した。
【００５３】
(5)仕上げ
次いでこれをカチオン系の仕上げ油剤を２．５％付着させて（オイリング）、次いで９５℃で乾燥した。
【００５４】
このカセを常法に従って、リワインドし、先染め糸を得た。
この先染め糸の評価結果を表１に示す。
【００５５】
（比較例１）
ＰＴＴ／ＰＥＴバイメタル繊維に替えて、ポリエステル（ＰＥＴ１００％ホモポリマー）フィラメントの８４ｄｔｅｘ、３６フィラメントの延伸糸を通常の方法で紡糸、延伸した。延伸糸は強度：５．３ｃＮ／ｄｔｅｘ、伸度：３２％であつた。
これを通常の仮撚り（１ヒーター）し、これを用いた以外は、実施例１に従って、カセで湿熱処理、染色し、仕上げた。
【００５６】
（比較例２）
ＰＴＴ／ＰＥＴバイメタル繊維に替えて、ホモＰＥＴのＰＥＴ成分同士のサイドバイサイド型複合繊維（固有粘度（ＩＶ）が０．７７と０．５４の張り合わせ）のポリエステルマルチフィラメント糸（８４デシテックス、３６フィラメント、）を用いた以外は実施例１に従って、カセで湿熱処理、染色し、仕上げた。
比較例１、２の評価結果を表１に併記する。
【００５７】
【表１】
2005082908.tif 000002
（３）先染め糸の評価結果
表１から明らかなように、実施例１では伸縮伸長率が６１．７％、伸縮弾性率が８４．４％と優れたストレッチ性とストレッチ回復性があり、また、ソフトでかさ高のある風合いをもち、かつ、リワインド性も良好で加工通過性に全く問題がなく、円滑に製造することができた。
一方、比較例１、２ではストレッチ性とストレッチ回復性が不足しており、比較例２では染色後のリワインドで糸がもつれて作業性が悪く、生産することができなかった。
【００５８】
（実施例２、３、４）
実施例１のＰＴＴ／ＰＥＴバイメタル複合繊維延伸糸を５６ｄｔｅｘ、２４フィラメントに替え、次のように撚り係数を替えた以外は実施例１に従って、湿熱処理、染色、仕上げた。結果を表２に示す。
実施例２・・・撚り係数：７１１（撚り数：９５回／ｍ）
実施例３・・・撚り係数：５０１２（撚り数：６７０回／ｍ）
実施例４・・・撚り係数：８９７６（撚り数：１２００回／ｍ）
（比較例３、４）
実施例２〜４のＰＴＴ／ＰＥＴバイメタル複合繊維延伸糸を用い、撚り係数を替えた以外は実施例１に従って、湿熱処理、染色、仕上げた。結果を表２に併記する。
比較例３・・・撚り係数：６７３（撚り数：９０回／ｍ）
比較例４・・・撚り係数：９３５０（撚り数：１２５０回／ｍ）
【００５９】
【表２】
2005082908.tif 000003
（４）先染め糸の評価結果
表２から明らかなように、実施例２〜４では伸縮伸長率が６０％〜６４％で、伸縮弾性率が８３％〜８５％で優れたストレッチ性とストレッチ回復性があり、また、ソフトでかさ高のある風合いをもち、かつ、リワインド性も良好で加工通過性に全く問題がなく、円滑に製造することができた。
一方、比較例３〜４は何れも伸縮弾性率性、風合い、加工通過性が劣るものであった。